(57)【要約】【課題】イソシアネート基を有するプレポリマーの製造方法を提供する。【解決手段】ジイソシアネートａ）を、  イソシアネート基と反応する少なくとも二個の水素原子を有する化合物ｂ）と、  触媒ｃ）の存在下、反応させた後、過剰イソシアネート単量体を分離する工程を含むイソシアネート基を有するプレポリマーの製造方法であって、  前記ジイソシアネートａ）として非対称ジイソシアネートを用い、前記触媒ｃ）として有機金属触媒を用い、これらの有機金属触媒が、前記ジイソシアネート単量体が分離される前に、除去、ブロック、または不活性化することを特徴とする製造方法。【選択図】なし
2007510026.tif 000002
【特許請求の範囲】
【請求項１】
ジイソシアネートａ）を、
イソシアネート基と反応する少なくとも二個の水素原子を有する化合物ｂ）と、
触媒ｃ）の存在下、反応させた後、過剰ジイソシアネート単量体を分離する工程を含むイソシアネート基を有するプレポリマーの製造方法であって、
前記ジイソシアネートａ）として非対称ジイソシアネートを用い、前記触媒ｃ）として有機金属触媒を用い、これらの有機金属触媒を、前記ジイソシアネート単量体を分離する前に、除去、ブロック、または不活性化することを特徴とする製造方法。
【請求項２】
前記非対称ジイソシアネートとして、トリレン−２，４'−ジイソシアネート、ジフェニルメタン−２，４'−ジイソシアネート、および／またはイソホロンジイソシアネートを用いる請求項１に記載の方法。
【請求項３】
前記非対称ジイソシアネートとして、ジフェニルメタン−２，４'−ジイソシアネートを用いる請求項１に記載の方法。
【請求項４】
前記金属触媒が、ＩＶＡ族金属、ＶＡ族金属、ＩＶＢ族金属、ＶＢ族金属、およびＶＩＩＩＢ族金属の有機金属化合物よりなる群から選択される請求項１に記載の方法。
【請求項５】
前記金属触媒が、配位子を含んでいる請求項４に記載の方法。
【請求項６】
配位子として、カルボン酸陰イオン配位子、アルコキシド配位子、エノラート配位子、チオラート配位子、メルカプチド配位子、アルキル配位子、およびこれらの組み合わせを用いる請求項４に記載の方法。
【請求項７】
キレート化合物の形態で配位子を用いる請求項４に記載の方法。
【請求項８】
前記金属触媒が、ジメチルスズジラウレート、ジブチルスズジラウレート、ジオクチルスズジラウレート、ジメチルスズビス（ドデシルメルカプチド）、ジブチルスズビス（ドデシルメルカプチド）、ジオクチルスズビス（ドデシルメルカプチド）、ジメチルスズビス（チオグリコール酸２−エチルヘキシル）、ジブチルスズビス（チオグリコール酸２−エチルヘキシル）、ジオクチルスズビス（チオグリコール酸２−エチルヘキシル）、ジメチルスズジアセタート、ジブチルスズジアセタート、ジオクチルスズジアセタート、ジメチルスズマレアート、ジブチルスズマレアート、ジオクチルスズマレアート、ジメチルスズビスチオグリセロール、ジブチルスズビスチオグリセロール、ジオクチルスズビスチオグリセロール；オクチルスズトリス（チオグリコール酸２−エチルヘキシル）、ビス（β−メトキシカルボニルエチル）スズジラウレート、チタン酸テトライソプロピル、オルトチタン酸テトラ−ｔｅｒｔ−ブチル、テトラ（２−エチルへキシル）チタン、およびビス（エチルアセトアセタト）チタンジイソプロポキシド、ビスマス（ＩＩＩ）トリス（へキサン酸２−エチル）、およびビスマスラウレートよりなる群から選択される少なくとも１種である請求項１に記載の方法。
【請求項９】
前記金属触媒が、均一系触媒である請求項１に記載の方法。
【請求項１０】
前記金属触媒が、不均一系触媒である請求項１に記載の方法。
【請求項１１】
前記金属触媒が、担持体に担持される請求項１に記載の方法。
【請求項１２】
前記有機金属触媒が、ルイス酸金属不活性化剤によって不活性化される請求項１に記載の方法。
【請求項１３】
前記有機金属触媒が、下記一般式
【化１】
2007510026.tif 000008
（式中、Ｒ1およびＲ4が、互いに独立して、直鎖状、分岐状、または環状のアルキル基、直鎖状、分岐状、または環状のアルケニル基などの有機基、直鎖状、分岐状、または環状のヒドロキシル基、ハロゲン原子、アミノ基、チオアルキル基などを表し、Ｒ2およびＲ3が、それぞれ互いに独立して、無いまたは水素原子を表し、Ｘ1およびＸ4が、それぞれ互いに独立して、無いまたは酸素原子を表し、Ｘ2およびＸ3が、ハロゲン原子、Ｏ、ＯＨ、ＮＨ2、ＮＯ2、ＳＨなどのルイス酸基を表し、ｎが１〜５の整数である）で表される化合物によって不活性化される請求項１に記載の方法。
【請求項１４】
前記一般式（Ｉ）の化合物が、酸基（−Ｃ（１）ＯＯＨ）の炭素原子（Ｃ１）に対してβ−炭素原子（Ｃ３）上に官能基を有する、β−ヒドロキシカルボン酸、β−アミノカルボン酸、β−ケトカルボン酸、１，３−ジカルボン酸、およびこれらのエステルからなる群から選択される有機カルボン酸である請求項１３に記載の方法。
【請求項１５】
前記一般式（Ｉ）の化合物が、クエン酸、マレイン酸、酒石酸、アセト酢酸、２−クロロアセト酢酸、ベンゾイル酢酸、アセトンジカルボン酸、デヒドロ酢酸、３−オキソ吉草酸、マロン酸、および、これらのエステルよりなる群から選択される請求項１３に記載の方法。
【請求項１６】
プレポリマーの質量に対するジイソシアネート単量体の含有量が０．０１〜０．５質量％であり、ＡＢＡ構造体の含有量が少なくとも８０％である請求項１〜１３のいずれか１項に記載の方法により得られたイソシアネート基を有するプレポリマー。
【請求項１７】
イソシアネート基を有するプレポリマーの製造において、有機金属触媒の不活性化のために、前記一般式（Ｉ）の化合物を使用する方法。
【発明の詳細な説明】
【技術分野】
【０００１】
本発明は、低重合度および狭い分子量分布を有し、ジイソシアネート単量体の含有量が低い、イソシアネート基を有するプレポリマーの製造方法に関する。
【背景技術】
【０００２】
ウレタン基および末端イソシアネート基を有するプレポリマーは、ポリウレタンの製造において重要な中間体である。これらは、以前から知られており、文献において広く開示されている。
【０００３】
これらは、イソシアネート基と反応する少なくとも二個の水素原子を有する化合物、特にポリオールと、過剰ポリイソシアネートとを反応させることによって製造される。
【０００４】
少なくとも二官能性イソシアネートと少なくとも二官能性ポリオールとのウレタン反応は、それぞれの中間体が出発材料またはすでに形成された他の中間体とさらに次々と反応することができる反応性のＮＣＯ基またはＯＨ基を含むので、化学量論的反応生成物の他にオリゴマー生成物を形成する。イソシアネートおよびポリオールのＡ−Ｂ−Ａで示される構造体を合成する場合などにおいて、このようなオリゴマーポリウレタンの生成は望ましくない。このように示される構造体は、熱可塑性ポリウレタン樹脂または流動可能なエラストマーなど、発泡した緻密なエラストマーの性質属性に対して望ましい効果を有する。さらに、一般的には、プレポリマーの粘度は重合度とともに高くなる。イソシアネートおよびポリオール成分の混和性が低下するので、一般的には、高い粘度のプレポリマーは、さらなる処理、特に２成分制御系をかなり制限する。
【０００５】
イソシアネート基を有するプレポリマーの製造において、過剰に用いられたジイソシアネートの未反応の単量体は、反応時間にかかわらず、プレポリマー中にたいていは残存する。この余剰量のジイソシアネート単量体は、イソシアネートプレポリマーの使用時またはそれらのさらなる処理において問題を生じる可能性がある。トリレンジイソシアネート（ＴＤＩ）、脂肪族ジイソシアネート、ヘキサメチレン１，６−ジイソシアネート（ＨＤＩ）、またはイソホロンジイソシアネート（ＩＰＤＩ）など、ある種の単量体は、室温でかなりの蒸気圧を有し、したがって、特にそこで生じるイソシアネート気体に基づいて噴射する場合に、毒性の作用を有する。また、接着剤処理など、高温時での使用において必要とされるジフェニルメタンジイソシアネートの異性体は、エアロゾルまたはガス状排出物を生成する。特に吸い込まれる空気の純度を維持するための高コストな措置はその処理を行う者を保護する法律によって一般的には定められているので、使用者はジイソシアネートを含まないプレポリマーに関心を有している。さらに、ジイソシアネートは単量体またはアミンとの反応生成物の形態で、水蒸気の存在下、得られたポリウレタン生成物からその表面へと、そしてそこから、媒体内の場合には外気へと、包装フィルムの場合には包装された生成物へと不必要に移動する“移動”を形成し得る。さらに、ＭＤＩ単量体は、プレポリマー中で結晶化する傾向がある。
【０００６】
かなりの量のジイソシアネート単量体を依然として含んでいる従来のプレポリマーの場合、粘度などの生成物の特性は、未反応の遊離ジイソシアネートによってほとんどが決定される。上述した理由によって市場により求められているように、トリレンジイソシアナート（ＴＤＩ）またはジフェニルメタンジイソシアネート（ＭＤＩ）などに基づく遊離ジイソシアネートの含有量が低いポリウレタンプレポリマーの場合のみ、生成物粘度や系内のその他のポリマーの物理的条件に実質的な影響を有するオリゴマー生成物の形成が行われる。重合度を制御するための制御反応を実施する場合には、後者が特に望ましい。
【０００７】
プレポリマー中の生成物の分布は、出発原料とその他のものとのモル比によって決定的な影響を受ける。したがって、付加反応を受け得る基は、高分子量とするために、ほぼ等モル量で存在すべきである。これにより、それぞれの割合が低いモル比を有する広い分子量分布を得ることができる。
【０００８】
化学量論的に過剰な特定の成分が増加するにつれて、平均重合度は低下し、高分子量付加化合物の形成が抑制される。対称ジイソシアネートおよびジオールの合成の場合、生成物分布は、統計式、すなわち、フローリ分布を用いて算出される。例えば、ジオール１ｍｏｌをジイソシアネート２ｍｏｌと反応させ、ヒドロキシル基およびイソシアネート基の双方が同じ反応性（ｒ0＝０．５、ｒ0はイソシアネート成分とポリオール成分とのモル比である）を有する場合、たった２５％程度のジウレタンが形成され、一方、ジイソシアネート：ジオールが５：１または７：１とモル過剰の場合には、それぞれ４７％または５８％程度、形成される。ｒ0＝ｎジイソシアネート／ｎジオール＜＜１と極端な場合、イソシアネートとポリオールとが２：１の付加化合物の収率は、理論的にモル式換算の１００％に近い値となる。
【０００９】
しかしながら、生成物中に残存する大モル過剰のジイソシアネート単量体は、その後、再び、除去されなければならず、これには費用がかかる。これは、蒸留、溶媒抽出、またはろ過によって行われ、特許文献１などに記載されている。したがって、高いモル過剰の遊離イソシアネートの使用は、可能であれば避けるべきである。
【００１０】
プレポリマーの調製において比較的、高分子量の付加化合物の形成を抑制することができるさらなる方法は、異なる反応性のイソシアネート基を有するジイソシアネートの使用である。一般的に、このようなジイソシアネート（以下、非対称ジイソシアネートという）の商業的に利用可能な例としては、２，４−ＴＤＩ、２，４'−ＭＤＩ、ＩＰＤＩなどが挙げられる。しかしながら、得られる分子量分布は、もはや、上述している簡単な統計式によって表すことはできない。むしろ、それぞれのモル生成物分布の算出は、実験によってそれぞれ決定されるべきである二個のＮＣＯ基の相対反応性が入力の時に必要とされる動的シミュレーションに基づいて実施されなければならならない。二個のイソシアネート基の反応性における差異が非常に顕著な２，４−ＴＤＩが用いられる場合、精製工程がさらになくても、イソシアネート成分が化学両論的に適度な過剰量で、狭い分子量分布を有するジイソシアネート遊離プレポリマーが得られる。
【００１１】
揮発度が比較的、低いためにどのようにしても除去するのが困難な２，４'−ＭＤＩの場合、イソシアネート基の反応性の差異は顕著に表れることはほとんどない。後に費用をかけて再び取り除かれなければならない化学量論的に大過剰のイソシアネートの使用によってのみ、２，４'−ＭＤＩの低重合度が達成される。従来技術では、イソシアネート基を有し、規定された構造を有するプレポリマーの多くの製造方法を開示しており、非対称ジイソシアネートがジイソシアネートとして用いられている。
【００１２】
特許文献２では、さらなる後処理工程がない、ジイソシアネート単量体の含有量が低い、イソシアネート基を有するプレポリマーの製造方法を開示している。前記方法では、非対称ジイソシアネートをジイソシアネートとして用いている。ＯＨ基に対するＮＣＯ基の比は１．１から２．０とされている。特許文献２の技術によって調製されたＭＤＩプレポリマーは比較的、粘度が高く、これはプレポリマー中のかなりの割合の高分子量物質を示唆する。
【００１３】
特許文献３は、対応する４，４'−ＭＤＩ形式に対して、ジイソシアネート単量体の含有量および粘度が低い２，４'−ＭＤＩおよびポリオールに基づく反応性１Ｃメルト接着剤または溶媒含有ＰＵＲ接着剤用のバインダが開示されている。ここでも、小過剰のジイソシアネートが用いられ、これが高い粘度の生成物を招いている。
【００１４】
特許文献４では、２質量％未満とポリイソシアネート単量体の含有量が低いイソシアネートプレポリマーの製造方法が開示されている。プレポリマーの出発原料のうちの一個が、４，４'−ＭＤＩに基づき調製されたモノマーを含まないプレポリマーである。
【００１５】
また、イソシアネートおよびポリオールのＡ−Ｂ−Ａで示される構造体と、その製造方法を開示している文献がある。
【００１６】
例えば、特許文献５では、イソシアネート基を有し、ＡＢＡ（式中、Ａはジイソシアネート基であり、Ｂはジオール基である）の構造を有する原料の含有量が高いプレポリマーの製造が開示されている。ジイソシアネートとして、多くの従来公知のジイソシアネートが、対称ジイソシアネートおよび非対称ジイソシアネートの間の区別をされることなく、開示されている。前記プレポリマーは、触媒を使用することなく、前記プレポリマーの多くの用途のためにその後にコストをかけて取り除かれなければならない非常に相当量過剰なジイソシアネートを使用し、例えば、ＴＤＩの場合では６：１〜１０：１で、製造される。
【００１７】
特許文献６では、ＴＤＩをイソシアネートとして用いたＡＢＡプレポリマーの製造を開示している。過剰なジイソシアネート単量体の蒸留による除去が、少なくとも１個の不活性溶媒の存在下で行われている。
【００１８】
特許文献７もＡ−Ｂ−Ａ構造を有するプレポリマーを開示しているが、使用したジイソシアネート中の２,４'−ＭＤＩの含有量は多くて７０％である。
【００１９】
最後に、特許文献８は、完全なＡ−Ｂ−Ａを少なくとも８５％の割合で含むプレポリマーを開示しているが、アルキル置換されたＴＤＩ誘導体がイソシアネート成分Ａとして用いられている。
【００２０】
特許文献９では、単量体が不十分であり、対称および非対称の双方のジイソシアネートとジオールとの反応により調製されたイソシーネート基を有するプレポリマーが開示されている。前記調製において、アミンまたは有機金属触媒など、従来の触媒が用いられてもよい。
【００２１】
特許文献１０では、ＤＭＣ触媒法によって調製された、ＩＰＤＩおよびジオールに基づく低単量体プレポリマーが開示されている。プレポリマーからの単量体の除去は全く行われず、遊離ＰＤＩの含有量がほぼ２質量％と非常に高い。
【００２２】
【特許文献１】ＷＯ０１／４０３４２
【特許文献２】ＤＥ１０２２９５１９Ａ１
【特許文献３】ＷＯ０３／０３３５６２
【特許文献４】ＤＥ１０１５７４８８
【特許文献５】ＥＰ１２５３１５９
【特許文献６】ＷＯ０１／４０３４０Ａ２
【特許文献７】ＥＰ１２４９４６０
【特許文献８】ＥＰ０３７０４０８
【特許文献９】ＷＯ０３／４６０４０
【特許文献１０】ＤＥ１０１６１３８６
【発明の開示】
【発明が解決しようとする課題】
【００２３】
本発明は、ジイソシアネート単量体の含有量が低く、好ましくは０．１質量％未満、特に０．０５質量％未満であり、重合度が低く、分子量分布が狭い、イソシアネート基を有するプレポリマーの製造方法を提供することを目的とする。
【課題を解決するための手段】
【００２４】
前記目的は、ジイソシアネートとして、非対称ジイソシアネート、特に２，４−ＴＤＩ、２，４'−ＭＤＩ、および／またはＩＰＤＩを用い、反応を有機金属触媒の存在下で行い、これらの有機金属触媒を反応生成物または不活性なものから除去した後、前記反応生成物から過剰なジイソシアネート単量体を分離することによって達成される。
【００２５】
したがって、本発明は、
ジイソシアネートａ）を、
イソシアネート基と反応する少なくとも二個の水素原子を有する化合物と、
触媒ｃ）の存在下、反応させた後、過剰イソシアネート単量体を分離する工程を含むイソシアネート基を有するプレポリマーの製造方法であって、
前記ジイソシアネートａ）として非対称ジイソシアネートを用い、前記触媒ｃ）として有機金属触媒を用い、これらの有機金属触媒が、前記ジイソシアネート単量体が分離される前に、除去、ブロック、または不活性化することを特徴とする製造方法を基本的に提供する。
【発明を実施するための最良の形態】
【００２６】
前記触媒のブロックは、一般的には、ブロック剤の添加によって行われる。
【００２７】
前記触媒の不活性化は、例えば、加水分解または還元などの化学修飾法などによって行うことができる。
【００２８】
前記触媒の除去は、ろ過することによって行うことができる。
【００２９】
前記触媒としては、均一系触媒、不均一系触媒、または担持触媒などが挙げられる。担持触媒の場合、前記均一系触媒が担持体に担持される。前記触媒については、以下に詳述する。
【００３０】
本発明の目的において、非対称ジイソシアネートとは、異なる反応性を有するイソシアネート基を有するジイソシアネートである。非対称ジイソシアネートとして好ましくは、２，４−ＴＤＩ、２，４'−ＭＤＩ、および／またはイソホロンジイソシアネート（ＩＰＤＩ）が用いられる。特に好ましくは２，４'−ＭＤＩである。また、非対称ジイソシアネートは、対称ジイソシアネートまたはイソシアネートポリマーとの混合物として、前記混合物中の非対称ジイソシアネートが、３０質量％を超える、好ましくは６０質量％を超える、特に好ましくは９０質量％を超える割合で用いることもできる。
【００３１】
有機金属化合物を触媒として用いることによって、重合度の低いイソシアネートプレポリマーが得られることを見出した。本発明において用いられる触媒としては、例えば、ＩＶＡ族（Ｇｅ、Ｓｎ、Ｐｂ）、ＶＡ族（Ｓｂ、Ｂｉ）、ＩＶＢ族（Ｔｉ、Ｚｒ、Ｈｆ）、ＶＢ族（Ｖ、Ｎｂ、Ｔａ）、またはＶＩＩＩＢ族（特に、Ｆｅ、Ｃｏ、Ｎｉ、Ｒｕ）の金属の有機金属化合物が挙げられる。好ましい配位子としては、カルボン酸陰イオン配位子、アルコキシド配位子、エノラート配位子、チオラート配位子、メルカプチド配位子、およびアルキル配位子などが挙げられる。また、これらの配位子は、キレート化合物の形態で用いられてもよい。挙げられる具体例としては、ビスマス（ＩＩＩ）トリス（ヘキサン酸２−エチル）複合体、酢酸鉄（ＩＩＩ）、およびジルコニウム（ＩＶ）プロポキシド等がある。本発明の目的において特に好ましい触媒としては、スズ（ＩＶ）化合物からなる有機金属化合物が挙げられる。これらの触媒は、特に２，４'−ＭＤＩをジイソシアネートとして用いた場合に、より反応するイソシアネート基の反応に対して、特に高い選択性を呈する。具体的な化合物としては次のものが挙げられる；ジメチルスズジラウレート、ジブチルスズジラウレート、ジオクチルスズジラウレート、ジメチルスズビス（ドデシルメルカプチド）、ジブチルスズビス（ドデシルメルカプチド）、ジオクチルスズビス（ドデシルメルカプチド）、ジメチルスズビス（チオグリコール酸２−エチルヘキシル）、ジブチルスズビス（チオグリコール酸２−エチルヘキシル）、ジオクチルスズビス（チオグリコール酸２−エチルヘキシル）、ジメチルスズジアセタート、ジブチルスズジアセタート、ジオクチルスズジアセタート、ジメチルスズマレアート、ジブチルスズマレアート、ジオクチルスズマレアート、ジメチルスズビスチオグリセロール、ジブチルスズビスチオグリセロール、ジオクチルスズビスチオグリセロール；オクチルスズトリス（チオグリコール酸２−エチルヘキシル）、およびビス（β−メトキシカルボニルエチル）スズジラウレート。また、有機金属チタン（ＩＶ）触媒も好ましい。具体的なチタン（ＩＶ）化合物として次のものが挙げられる：テトライソプロピルチタン、テトラ−ｔｅｒｔ−ブチルオルトチタン、テトラ（２−エチルへキシル）チタン、およびビス（エチルアセトアセタト）チタンジイソプロポキシド。また、有機ビスマス化合物も、特にカルボン酸塩の形態で、使用に適していることを見出した。具体的な例としては、ビスマス（ＩＩＩ）トリス（ヘキサン酸２−エチル）およびラウレートが挙げられる。また、金属触媒の混合物、特に上述したものの混合物も使用することができる。
【００３２】
本発明において用いられる有機金属触媒は、反応混合物に対して、０．１〜５０００ｐｐｍ、好ましくは１〜２００ｐｐｍ、特に好ましくは１〜３０ｐｐｍで用いられるのが好ましい。低濃度の場合、触媒作用があまり得られない。触媒濃度が非常に過剰であると、アロファネート、イソシアン酸塩二量体および三量体、または尿素などの望ましくない副産物の形成の増加を招く。それぞれの場合における最適な触媒量は、いくつかの適した実験方法によって簡単に決定することができる。
【００３３】
有機金属触媒は、特に蒸留によるジイソシアネート単量体の除去において問題を生じる恐れがあるので、プレポリマー合成後、それらを不活性化または分離する必要がある。また、蒸留による高い熱応力の下で、触媒は望ましくない重合度の増加を招くウレタンの分離に触媒作用を及ぼし得る。
【００３４】
上述した触媒の使用から得られる好ましい効果は、これまで、過剰単量体を分離する際にプレポリマーの分解が生じるので、イソシアネート基を有する低単量体プレポリマーの調製において利用されていなかった。このため、触媒の使用は、一般的に避けられていた。
【００３５】
過剰ジイソシアネート単量体を分離するための蒸留は、有機金属触媒に対するブロック剤の存在下で行われるのが好ましい。このようなブロック剤は、一般的には、金属不活性化剤であり、有機金属触媒の金属中心原子を錯化することによって作用する。このようなルイス酸金属不活性化剤の例としては、２−（２−ベンズイミダゾリル）フェノール、３−（２−イミダゾリン−２−イル）−２−ナフトール、２−（２−ベンズオキサゾリル）フェノール、４−ジエチルアミノ−２，２'−ジオキシ−５−メチルアゾベンゼン、３−メチル−４−（２−オキシ−５−メチルフェニルアゾ）−１−フェニル−５−ピラゾロン、トリス（２−ｔｅｒｔ−ブチル−４−チオ（２'−メチル−４'−ヒドロキシ−５'−ｔｅｒｔ−ブチル）フェニル−５−メチル）フェニルホスフェート、デカメチレンジカルボキシサリチロイルヒドラジド、３−サリチロイルアミノ−１，２，４−トリアゾール、２'，３−ビス（（３−（３，５−ジ−ｔｅｒｔ−ブチル−４−ヒドロキシフェニル）プロピオニル））プロピオンヒドラジン、および２，２'−オキサミドビス（エチル−３−（３，５−ジ−ｔｅｒｔ−ブチル−４−ヒドロキシフェニル）プロピオネートが挙げられる。
【００３６】
しかしながら、驚くべきことに、下記一般式（Ｉ）の構造を有する金属不活性化剤を使用することで特に優れた結果が得られることを見出した。
【００３７】
【化１】
2007510026.tif 000003
【００３８】
Ｒ1およびＲ4は、互いに独立して、直鎖状、分岐状、または環状のアルキル基、直鎖状、分岐状、または環状のアルケニル基などの有機基、直鎖状、分岐状、または環状のヒドロキシル基、ハロゲン原子、アミノ基、チオアルキル基などを表す。Ｒ2およびＲ3はそれぞれ、互いに独立して、無いまたは水素原子である。Ｘ1およびＸ4は、それぞれ、互いに独立して、無いまたは酸素原子を表す。Ｘ2およびＸ3は、例えば、ハロゲン原子、Ｏ、ＯＨ、ＮＨ2、ＮＯ2、ＳＨなどのルイス酸基を表す。ｎは、１〜５、好ましくは１の整数である。
【００３９】
一般式（Ｉ）の特に有用な化合物としては、酸基（−Ｃ（１）ＯＯＨ）の炭素原子（Ｃ１）に対してβ−炭素原子（Ｃ３）上に官能基を有する有機カルボン酸、特に、β−ヒドロキシカルボン酸、β−アミノカルボン酸、β−ケトカルボン酸、１，３−ジカルボン酸のエステルであることを見出した。具体的な化合物としては、クエン酸、マレイン酸、酒石酸、アセト酢酸、２−クロロアセト酢酸、ベンゾイル酢酸、アセトンジカルボン酸、デヒドロ酢酸、３−オキソ吉草酸、およびマロン酸、また、メチルまたはエチルエステルの形態など、これらの相当するエステルなどが挙げられる。
【００４０】
本発明の特に好ましい一実施形態では、Ｒ1およびＲ4がヒドロキシル基末端アルキル基であり、平均分子量Ｍwが１７０〜１００００ｇ ｍｏｌ-1、特に１７０〜４５０ｇ ｍｏｌ-1であるエステルが金属不活性化剤として用いられる。これらの重合阻害化合物の調製は、純カルボン酸のエステル化、または、例えば、平均分子量Ｍwが１７０〜１００００ｇ ｍｏｌ-1、特に１７０〜４５０ｇ ｍｏｌ-1であり、１〜４、特に１．７〜２．５の官能基を有するポリオールとのメチルおよびエチルエステルなどのエステル交換によって行われる。上述したポリオールは、一般的に、低級アルキレンオキサイド、特に、エチレンオキサイドおよび／またはプロピレンオキサイドなどのＨ−官能性開始剤への付加物である。
【００４１】
これらの重合金属不活性化剤は、揮発しない、または、ジアソシネート単量体を除去するための蒸留における熱応力の下でわずかに揮発し、これにより、前記蒸留の最後に有機金属触媒との複合体となることができるので、本発明の方法において特に好ましく用いられる。特に有用なブロック剤は、同じ圧力での沸点がＭＤＩ異性体よりも高いもの、０．１ｂａｒでの沸点が２５０℃よりも高いものである。
【００４２】
金属不活性化剤は、利用された金属触媒量に対して、１０〜１００００倍過剰、好ましくは１０〜５０倍過剰で、合成した後のイソシアネートポリマーに直接、添加するのが好ましい。
【００４３】
さらに、１，３−ケトン、β−ヒドロキシケトン、１，３−ジオール、およびβ−アミノアルコールよりなる群から選択される化合物が使用できることを見出した。
【００４４】
本発明のさらなる実施形態においては、例えば、デカメチレンジカルボキシジサリチロイルヒドラジド、３−サリチロイルアミノ−１，２，４−トリアゾールなどのサリチルアルデヒドなどのヒドラジン誘導体が金属不活性化剤として利用できる。
【００４５】
驚くべきことに、サリチルアルデヒドのトリアゾール誘導体およびヒドラジン誘導体を金属不活性化剤として用いることにより特に優れた結果が得られることを見出した。
【００４６】
そのような構造の例としては、デカメチレンジカルボキシジサリチロイルヒドラジン（ＡＤＫ  Ｓｔａｂ  ＣＤＡ  ６（登録商標））、３−サリチロイルアミノ−１，２，４−トリアゾール（ＡＤＫ  Ｓｔａｂ  ＣＤＡ  １（登録商標））などが挙げられる。特に、デカメチレンジカルボキシジサリチロイルヒドラジン（ＡＤＫ  Ｓｔａｂ  ＣＤＡ  ６（登録商標））が好ましい。一種の金属不活性化剤を単独ではなく、複数の金属不活性化剤の混合物として使用するのが好ましい。サリチルアミノ−１，２，４−トリアゾールおよび／またはデカメチレンジカルボキシサリチロイルヒドラジンを含む混合物、特に、デカメチレンジカルボキシサリチロイルヒドラジンを含む混合物が好ましい。
【００４７】
本発明のさらなる実施形態において、担持体に担持された有機金属触媒が用いられる。以下、これらを担持触媒という。担持触媒は、プレポリマー合成後にろ過することによって、イソシアネートプレポリマーから容易に分離できる。
【００４８】
本発明の目的において、有機物、無機物、および無機酸化物など、多孔性担持体が一般的に好ましい。好ましい担持体としては、カーボン材（例えば、活性炭、カーボンブラック）、炭化ケイ素、アルミナ、酸化ジルコニウム、二酸化ケイ素、二酸化チタン、ゼオライト、酸化バナジウム、酸化タングステン、アルカリ土類金属酸化物、炭酸塩、酸化鉄、酸化亜鉛、酸化マグネシウム、リン酸アルミニウム、ケイ酸チタニウム、複合酸化物、タルク、クレイ、およびこれらの混合物などがある。さらに用いられる担持体としては、固形パラフィン、塩化ビニル、エチレン、プロピレン、スチレン、およびアクリレートの重合体、前記重合体の置換誘導体、これらのコポリマーなどが挙げられる。
【００４９】
本発明の目的において、多くの商業的な供給業者から得られた多孔性カーボン担持体が特に有用であることを見出した。本発明において使用されるカーボン担持体は、０．５〜３０００ｍ2／ｇの比表面積（ＤＩＮ６６１３１により決定）、０．０１ｍｌ／ｇ〜２ｍｌ／ｇの細孔容積（ＤＩＮ６６１３４、ＤＩＮ６６１３５により決定）を有する。１〜１０００ｍ2／ｇの比表面積を有するカーボン担持体が好ましい。５〜５００ｍ2／ｇの比表面積を有するカーボン担持体がより好ましい。
【００５０】
カーボン担持体は、触媒活性化合物を担持する前に、硝酸、リン酸、ギ酸などを用いた酸活性化、焼成、アルカリ金属塩などを用いた含浸等の前処理を任意に行ってもよい。
【００５１】
担持体への触媒の担持は、従来の方法によって行われる。触媒の全質量に対して０．５〜４０質量％の金属が担持体に担持される。担持された触媒は、特に好ましくは、１〜２０質量％の金属を含む。
【００５２】
担持触媒の製造方法としては、まず、所望量の有機金属化合物を含む溶液を調製し、これに担持体を添加する。溶媒を蒸発させると、担持体上に所望量の活性組成を有する不均一系触媒が得られる。したがって、例えば、エタノール中にジブチルスズジラウレートを含む溶液にカーボン担体を撹拌しながら添加し、エタノールを蒸発させた後、乾燥させることによって、触媒が得られる。
【００５３】
担持触媒は、反応混合物に対して、０．００１〜５質量％、特に０．０１〜０．１質量％、特に好ましくは０．１〜０．５質量％の濃度で用いられる。
【００５４】
さらに、担持体上に有機金属触媒を固定する方法としては、メリフィールド樹脂上に化学的に固定する方法がある。また、容易にろ過できる触媒を重合体上に生じさせる未飽和炭素配位子を有する有機金属複合体も使用することができる。好ましい化合物の例としては、Ｓｎ（（ＣＨ2）3ＣＨＣＨ2）（Ｒ）2Ｒ'（式中、Ｒ、Ｒ'＝アルキル基、アリール基、アルコキシ基）で示される化合物が挙げられる。
【００５５】
本発明のさらなる実施形態において、均一系触媒は、吸着物質によって、反応性イソシアネートプレポリマーから除去される。前記吸着は、有機金属触媒を担持するために上述したのと同じものを用いて行うことができる。
【００５６】
しかし、還元または加水分解などの触媒の化学的な不活性化は、本発明のさらなる好ましい実施形態ではない。さらに、好ましくない実施形態としては、ルイス酸不均一系触媒の使用が挙げられる。これらの不均一系触媒としては、金属、金属酸化物、２、３、４、５、６、８、９、１０、１３、１４の化学基の金属ハロゲン化物、またはこれらの混合物などがある。これらの具体的な例としては、酸化カルシウム、酸化バリウム、酸化チタン、酸化バナジウム、酸化タングステン、酸化鉄、酸化白金、酸化亜鉛、酸化ジルコニウム、酸化ランタン、酸化アルミニウム、酸化ケイ素などがある。
【００５７】
また、本発明のさらなる実施形態において、上述した種々の有機金属触媒の不活性化方法、すなわち、ブロック剤を用いた不活性化、担持体への均一系触媒の担持、その後のろ過を伴うルイス酸触媒の使用、金属触媒の吸着、加水分解または還元による化学的な不活性化は、適宜、組合わせてもよい。
【００５８】
本発明の目的は、本発明により用いられる有機金属触媒を使用し、これらをその後に除去または変質することよって達成できることを驚くべきことに見出した。これは、従来のアミン触媒が使用された場合において、非対称のジイソシアネートの二個のイソシアネート基の選択性が、極めて悪く、多くの場合において、触媒がない反応よりも低いので、特に驚くべきことである。
【００５９】
プレポリマーを形成するためにイソシアネート基と反応する少なくとも二個のハロゲン原子を有する化合物として、分子中に少なくとも二個のヒドロキシル基および／またはアミノ基を有する化合物が用いられるのが好ましい。特に、これらの化合物は、６０〜１００００ｇ／ｍｏｌの分子量Ｍｎを有する。イソシアネート基と反応する少なくとも二個の水素原子を有する化合物として、特に好ましくは、多価アルコール、ポリエステルアルコール、ポリエーテルアルコール、ポリエーテルポリアミン、ヒドロキシル基含有ポリカーボネート、ヒドロキシル基含有ポリアセタール、および少なくとも二個のこれらの化合物の混合物よりなる群から選択されるものが挙げられる。特に好ましくは、多価アルコール、ポリエーテルアルコール、およびこれらの混合物などである。
【００６０】
多価アルコールの例としては、２〜１０、好ましくは２〜６の炭素原子を有するアルカンジオール、グリセロール、トリメチロールプロパン、ペンタエリスリトールなどの高級アルコールなどが挙げられる。また、ヒマシ油などの天然ポリオールを使用することもできる。ポリエーテルアルコールは、２〜８の官能基を有するのが好ましい。これらは、一般的に、アルケン酸化物、特にエチレン酸化物および／またはプロピレン酸化物を、Ｈ−官能性開始剤に付加することによって調製される。アルケン酸化物は、それぞれ、連続してまたは混合物として用いることができる。開始剤の例としては、水、ジオール、トリオール、多官能アルコール、糖アルコール、脂肪族アミン、芳香族アミン、アミノアルコールなどがある。
【００６１】
５００〜３０００ｇ／ｍｏｌの平均分子量、２〜３の平均官能基を有するポリエーテルアルコールが特に有用である。これらのポリエーテルアルコールの調製に用いられる特に好ましい開始剤としては、プロピレングリコール、および、グリセロールがある。好ましいアルケン酸化物は、エチレンオキサイドおよびプロピレンオキサイドである。
【００６２】
さらに、１０００〜３０００ｇ／ｍｏｌの平均分子量、２〜２．６の平均ＯＨ官能基を有するポリエステルアルコールが好ましい。特に好ましくは、アジピン酸由来のポリエステルアルコールである。
【００６３】
プレポリマーは、上述の通り、イソシアネート基と反応する少なくとも二個の水素原子を有する化合物をポリイソシアネートと反応させることによって調製される。
【００６４】
イソシアネート基と反応する少なくとも二個の水素原子を有する化合物をポリイソシアネートとの反応は、公知の管型反応器または撹拌槽型反応器など、従来の反応器において、連続式または回分式で、場合によっては、不活性溶媒、すなわち、イソシアネートおよびＯＨ−官能性化合物と反応しない化合物の存在下で、行うことができる。
【００６５】
非対称イソシアネートのウレタン反応の選択性は、不活性溶媒下で、さらに向上する。不活性溶媒の例としては、アセトン、ジクロロメタン、エチルアセテート、トルエンなどがある。前記反応は、不活性溶媒の存在下で、比較的、低温で行うことができる。前記反応は、一般的に、０〜１００℃、特に２０〜４０℃で行われる。全反応混合物における溶媒の質量比は、５〜６０質量％、特に２０〜５０質量％である。
【００６６】
それぞれのヒドロキシル基上にジイソシアネート単位を有するオリゴマーを非常に高い含有率で得るために、過剰にジイソシアネートを用いるのが好ましい。イソシアネート基と反応する基に対するイソシアネート基の比は、一般的には、１：１〜１０：１、好ましくは１：１〜７：１、特に好ましくは１：１〜５：１である。本発明により反応性イソシアネートの合成が行われた場合、従来技術による方法よりも、所定の過剰ジイソシアネートで、すなわち、１：１〜１：３の適度な過剰で、低重合度および狭い分子量分布を有する生成物が一般的に得られる。
【００６７】
最初に示したように、プレポリマー中のジイソシアネート単量体の割合は低くなければならないので、未反応ジイソシアネートは反応後のプレポリマーから除去されなければならない。これは、例えば、蒸留、好ましくは薄膜蒸留、特に好ましくは、ＷＯ０３／４６０４０などに記載される少なくとも一個の短経路エバポレーターを使用するなど、従来の方法により行うことができる。
【００６８】
本発明の方法においてわずかに過剰なジイソシアネートが用いられるので、除去すべきジイソシアネートの量も従来の方法よりも小さい。ジイソシアネート単量体がなく、所定の重合度、所定の分子量分布、および所定の粘度などを有する該方法にけるプレポリマーは、従来の方法と比較して、プレポリマーの合成により高い収率で、かつ、過剰ジイソシアネート単量体の除去により高い処理量で、すなわち、全体的に優れた経済性で、製造できる。
【００６９】
この方法において得られた反応性イソシアネートプレポリマーは、好ましくは、０．０１〜０．５質量％、好ましくは０．０２〜０．０９質量％のジイソシアネート単量体を含む。本発明の反応性イソシアネートプレポリマーのＮＣＯ含有量は、３〜１４質量％、特に５〜９質量％である。本発明の反応性イソシアネートプレポリマーのブロックフィールド法（ＩＳＯ２５５）により測定される粘度は、５０℃で、１００ｍＰａｓ〜１０００００ｍＰａｓ、好ましくは１０００〜４００００ｍＰａｓである。
【００７０】
さらに、本発明のプレポリマーは、狭い分子量分布、低重合度、プレポリマーに対して少なくとも８０面積％のＡＢＡ構造体の含有量を有する。面積％は、ゲルパーミエーションクロマトグラフィ（ＧＰＣ）法によって測定される。
【００７１】
イソシアネート基およびウレタン基を有する本発明のプレポリマーは、一般的に、ポリウレタンの製造に用いられる。この目的において、イソシアネート基およびウレタン基を有するプレポリマーは、イソシアネート基と反応し得る化合物と反応する。イソシアネート基と反応し得る化合物としては、水、アルコール、アミン、または、メルカプト基を有する化合物などである。ポリウレタンは、フォーム、特にインスタレーションフォーム（ｉｎｓｔａｌｌａｔｉｏｎ  ｆｏａｍｓ）、塗料、接着剤、特にメルト接着剤、ペンキ、コンパクトまたはセルラーエラストマーであってもよい。これらが封止剤または接着剤として用いられた場合、完成したポリウレタンを与えるための硬化は、最も簡単な場合、大気中の水分の作用によって生じる。
【００７２】
また、本発明のプレポリマーは、好ましくは。ポリウレタンフィルム、特に食品分野用フィルムの製造に用いられる。ここで、メルト接着剤、特に、ホットメルト接着剤、塗料、シールとして使用する場合、２，４'−ＭＤＩに基づくプレポリマーが特に有用である。
【実施例】
【００７３】
本発明を下記実施例によって説明する。
【００７４】
ジフェノルメタンジイソシアネート（２，４'異性体）２ｍｏｌと平均分子量ＭW＝４５０ｇ ｍｏｌ-1のプロピレングリコール（ＰＰＧ４５０）１ｍｏｌとからなるオリゴマーから主に作られ、末端イソシアネート基を有するジイソシアネートを含まない生成物を調製した。
【００７５】
比較例１：触媒未使用
触媒を含まない比較化合物を調製するために、４５０ｇ／ｍｏｌの分子量を有するプロピレングリコール（ＰＰＧ４５０）１ｍｏｌを、６０℃で、実験室的規模の反応器中に入れられたモル過剰のジフェニルメタンジイソシアネート（２，４'異性体）（表１）に、撹拌しながら滴下した。前記滴下が終了した後、反応混合物を、６０℃、３時間、維持した。
【００７６】
過剰なジフェニルメタンジイソシアネートを、短経路エバポレーター中で除去することにより、ジイソシアネートの残余含有量が０．１質量％未満であり、イソシアネート含有量がＮＣＯの約８．８質量％である単量体を含まない生成物を得た。
【００７７】
残余単量体含有量および分子量分布は、ＧＰＣ分析法によって測定した。
【００７８】
【表１】
2007510026.tif 000004
【００７９】
実施例１：本発明に準ずる
ブロック剤の調製
下流側蒸留部品コールドトラップを備え、１４０℃に加熱された四ツ口丸底フラスコに、Ｐｌｕｒｉｏｌ（登録商標）Ｅ２００（ＢＡＳＦ株式会社、ドイツ）（ＯＨＮ：５５３ｍｇ  ＫＯＨ／ｇ、ＭＷ：２０２．８９ｇ／ｍｏｌ）５０．７２ｇ、および、メチルアセトアセテート（ＭＷ：１１６．１２ｇ／ｍｏｌ）６９．６７ｇを秤量して入れた。反応の間、窒素緩流をフラスコに流し、形成されたメタノールを除去した。７時間、反応させた後、反応を停止した。反応生成物をＧＰＣ法によって検出した。生成物は、黄橙色であった。
【００８０】
ポリオールおよびイソシアネート成分の全量に対して、０．００２質量％のジブチルスズジラウレート（ＤＢＴＬ）をＰＰＧ４５０にそれぞれ添加した以外は、比較例１と同様の手順とした。
【００８１】
混合物の全量に対して、２０００ｐｐｍのヒドロキシアルキルアセトアセテートブロック剤の存在下、蒸留を行った。
【００８２】
【表２】
2007510026.tif 000005
【００８３】
実施例２：本発明に準ずる−種々の濃度のジブチルスズジラウレートの存在下
２，４'異性体：ＰＰＧ４５０のモル比を７：１と一定にし、ポリオールおよびイソシアネート成分の全量に対して、種々の濃度のジブチルスズジラウレート（ＤＢＴＬ）を、ＰＰＧ４５０に添加した以外は、実施例１と同様の手順とした。ポリオールおよびイソシアネート成分の全量に対してＤＢＴＬが２０〜２００ｐｐｍの濃度範囲内で、トリウレタン、すなわち、ＭＤＩおよびポリオールの３：２付加物、および、高分子量のオリゴマーの形成が、かなり抑制された。値を図１に示す。
【００８４】
実施例３：本発明に準ずる−種々の有機金属触媒の存在下
２，４'−ＭＤＩ：ＰＰＧ４５０のモル比を７：１と一定にし、ポリオールおよびイソシアネート成分の全量に対して、０．００２質量％の種々の触媒を、ＰＰＧ４５０に添加した以外は、実施例１と同様の手順とした（表３）。かなりのスズおよびチタン触媒が、比較例に対して重合度１（２：１付加化合物の割合≧９２％（ＧＰＣ））を低下させ、また、一部がオリゴマー生成物の形成を促進させたが、その他は生成物分布（２：１付加化合物の割合＝９０±２％（ＧＰＣ））への影響はなかった。
【００８５】
【表３】
2007510026.tif 000006
表３：有機金属触媒２０ｐｐｍによって触媒されたプレポリマー反応（比較例１参照）のＧＰＣ分析法による生成物分布
【００８６】
実施例４：本発明に準ずる−不均一系触媒の存在下
ａ）不均一系触媒の調製
ジブチルスズジラウレート６．２５ｇを、無水エタノールを用いて、全体積を２３ｍｌとした。ゆっくりと撹拌しながら、商業的に利用可能なＴＩＭＲＥＸ  ＨＳＡＧ  １００グラファイト２５ｇを含浸液に添加した。このようにして、エタノールの吸収性（０．９２ｍｌ／ｇ）に相当する含浸液量を担持体に含浸させた。１時間、含浸させた後、乾燥室中で、触媒を、５０℃、１６時間、乾燥させた。
【００８７】
ｂ）プレポリマーの調製
２，４'−ＭＤＩ：ＰＰＧ４５０のモル比を７：１と一定にして、ポリオールおよびイソシアネート成分の全量に対して、０．０１５質量％の不均一系ＤＢＴＬ−活性化カーボン触媒を、２，４'-ＭＤＩに添加し、プレポリマー合成後、ろ過することによって、反応混合物から除去した以外は、実施例１と同様の手順とした。
【００８８】
このようにして得られたプレポリマーは、５０℃で、η＝１８Ｐａｓの粘度を有していた。
【００８９】
【表４】
2007510026.tif 000007
【図面の簡単な説明】
【００９０】
【図１】ジブチルスズジラウレート（ＤＢＴＬ）によって触媒された実施例１のプレポリマー反応のＧＰＣ分析法により測定された生成物分布（面積百分率により示す）を示す。
【図１】
2007510026.tif 000009
【国際調査報告】
2007510026.tif 000010
2007510026.tif 000011
2007510026.tif 000012
2007510026.tif 000013
2007510026.tif 000014
2007510026.tif 000015